Podtech/llm-jp-corpus-v4-ja_patent huggingface dataset:
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
鉄筋に対して縦方向に配列された補強用繊維の一連の内側の粗糸を設ける工程と、
前記内側の粗糸の周りに第１の巻き付け方向に巻かれた少なくとも一つの粗糸の第１の
螺旋形の巻き付け或いは複数の巻き付けを行う巻き付け工程と、
前記内側の粗糸の周りに第２の逆の巻き付け方向に巻かれた少なくとも一つの粗糸の第
２の螺旋形の巻き付け或いは複数の巻き付けを行う巻き付け工程と、
両方の前記内側の粗糸及び前記複数の巻き付けを介して浸透することにより結合した構
造物を形成する熱硬化性樹脂を浸透する工程と
を含む鉄筋を形成する方法であって、
前記鉄筋は、前記鉄筋の長さの少なくとも大部分に沿って延出する外面を有し、
前記外面において、前記内側の粗糸はその一部が前記第１及び第２の巻き付け又は複数の巻き付けの間に露出し、
前記鉄筋を形成する方法が、
前記巻き付け又は複数の巻き付けによりかけられた張力によって、前記露出した一部を前記第１及び第２の巻き付け又は複数の巻き付けの間に外側に隆起せしめる工程と、
前記樹脂が硬化したとき、前記外面の形状が前記内側粗糸及び巻き付けられた粗糸の形状のみによって規定されるように、前記内側粗糸及び巻き付けられた粗糸が金型から外力を受けないようにしつつ、前記内側粗糸及び巻き付けられた粗糸を介して、前記熱硬化性樹脂を硬化する工程と
を含み、
前記鉄筋の前記外面の要素を決定する前記隆起した部分はこのように起伏を有すると共
に、材料が補強されるように噛み合うよう露出され、これにより補強される前記材料及び
前記内側の粗糸の間の縦荷重を移動させることを特徴とする鉄筋を形成する方法。
【請求項２】
前記樹脂が前記内側の粗糸及び前記巻かれた粗糸の前記外面上に露出していることを特
徴とする請求項１記載の方法。
【請求項３】
前記外面が、前記樹脂の前記外面に取り付けた接着された外部滑り止め要素を含まない
ことを特徴とする請求項２記載の方法。
【請求項４】
前記鉄筋が少なくとも一つの追加的な外面を有しており、前記外面において前記樹脂及
び前記内側の粗糸及び前記巻かれた粗糸は圧縮され、対応する形をしたチャックと噛み合
う多角形の断面を形成し、前記鉄筋は前記チャックにより前記鉄筋の縦軸周囲を回転可能
であることを特徴とする請求項１乃至３いずれか1項に記載の方法。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
有機成分を気化し、および該蒸気をマニホールド中の開口部を通じて該マニホールドから間隔をあけられた基板表面へ供給して、少なくとも二つの有機成分から構成された膜を形成する方法であって、
a.単一の第１有機成分の第1の量を気化デバイスに供給し、そこでは該成分が気化され及び第1の所定速度で該マニホールドへ供給され、
b.該第1有機成分を含む所定比率の有機成分混合物の或る量を輸送装置へ供給し、
c.該輸送装置が該有機成分混合物を第2の所定速度で急速加熱領域に供給し、そこでは該混合物が気化され及び該マニホールドへ供給され、および
d.該混合有機成分を該マニホールド中で混合し、該混合気化成分が該開口部を通って該基板表面に堆積されることを可能にして、該膜を形成すること、
を含んでなる、方法。
【請求項２】
該第1有機成分または該有機成分混合物またはその両方が該マニホールドへ供給される、該所定速度を変化させて、該フィルムの組成物を変化させることを、さらに含んでなる請求項１に記載の方法。
【請求項３】
該第1および第2の所定速度の、速いもの対遅いものの比率を２０：１未満に制限することを、さらに含んでなる請求項１に記載の方法。
【請求項４】
有機成分混合物を気化し、および該蒸気をマニホールド中の開口部を通じて該マニホールドから間隔をあけられた基板表面へ供給して、膜を形成する方法であって、
a.第1所定比率を有する第１有機成分混合物の第1の量を第１輸送装置に供給し、
b. 該第１混合物の少なくとも一つの有機成分を含み、且つ該第１所定比率とは異なる第２所定比率を有する、第２有機成分混合物の第２の量を第２輸送装置に供給し、
c.該第１および第２輸送装置が、対応する混合物を所定速度で対応する第１および第２急速加熱領域に供給し、そこでは該混合物が気化され及び該マニホールドへ供給され、および
d.該第１および第２混合物を該マニホールド中で混合し、該混合気化成分が該開口部を通って該基板表面に堆積されることを可能にして、該膜を形成すること、
を含んでなる、方法。
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
（Ａ）一般式（Ｉ）
Ｒ1−（ＯＣＨ2ＣＨＲ2）x（ＯＣＨ2ＣＨＲ3）y−ＯＲ4  （Ｉ）
［式中、
Ｒ1は、線状もしくは分岐Ｃ6〜Ｃ24−アルキル基であり、
Ｒ2、Ｒ3は、異なりかつそれぞれ独立して、水素、線状もしくは分岐Ｃ1〜Ｃ6−アルキル基であり、
Ｒ4は、水素、線状もしくは分岐Ｃ1〜Ｃ8−アルキル基であり、
ｘ、ｙは、それぞれ独立して、０．５〜８０の範囲の平均値であり、
前記個々のアルキレンオキシド単位は、ブロックとして、またはランダム分布で存在してよい］の少なくとも１つのアルコールアルコキシレート０．０１〜２０質量％と、
（Ｂ）一般式（ＩＩ）
Ｒ5−（ＯＣＨ2ＣＨ2）zＯＨ  （ＩＩ）
［式中、
Ｒ5は、線状もしくは分岐Ｃ4〜Ｃ8−アルキル基であり、
ｚは、平均値２〜１０であり、残留アルコールＲ5−ＯＨの含有量は、１質量％未満である］の少なくとも１つのアルコールエトキシレート０．０１〜１０質量％と、
（Ｃ）少なくとも１つのスルホネート含有ポリマー０〜１５質量％と、
（Ｄ）少なくとも１つの親水性改質ポリカルボン酸塩０〜１５質量％と、
（Ｅ）少なくとも１つのポリカルボン酸塩０〜８質量％と、
（Ｆ）少なくとも１つのリン酸塩１〜７０質量％と、
（Ｇ）少なくとも１つのさらなる添加剤０．０１〜６０質量％と、
を含み、成分（Ａ）、（Ｂ）、（Ｃ）、（Ｄ）、（Ｅ）、（Ｆ）、および（Ｇ）の和が１００質量％である、リン酸塩含有の食器洗浄機用洗剤。
【請求項２】
成分（Ａ）において、Ｒ1は、線状もしくは分岐Ｃ8〜Ｃ18−アルキル基であり、Ｒ2およびＲ3は、それぞれ独立して、水素、メチル、エチル、またはプロピルであり、ｘおよびｙは、それぞれ独立して、平均値０．５〜２０を有することを特徴とする、請求項１に記載の食器洗浄機用洗剤。
【請求項３】
成分（Ｃ）が、以下のモノマー：
（Ｉ）１つ以上の弱酸５０〜９８質量％と、
（ＩＩ）２−アクリルアミドメチル−１−プロパン−スルホン酸、２−メタクリルアミド−２−メチル−１−プロパンスルホン酸、３−メタクリルアミド−２−ヒドロキシプロパンスルホン酸、アリルスルホン酸、メタリルスルホン酸、アリルオキシベンゼンスルホン酸、メタリルオキシベンゼンスルホン酸、２−ヒドロキシ−３−（２−プロペニルオキシ）プロパンスルホン酸、２−メチル−２−プロペン−１−スルホン酸、スチレンスルホン酸、ビニルスルホン酸、アクリル酸３−スルホプロピル、メタクリル酸３−スルホプロピル、スルホメチルアクリルアミド、スルホメチルメタクリルアミド、およびそれらの水溶性塩からなる群から選択される１つ以上の不飽和スルホン酸モノマー２〜５０質量％と、
（ＩＩＩ）１つ以上のモノエチレン性不飽和Ｃ4〜Ｃ8−ジカルボン酸０〜３０質量％と、
（ＩＶ）（Ｉ）、（ＩＩ）、および（ＩＩＩ）と重合可能な１つ以上のモノエチレン性不飽和モノマー０〜３０質量％と、
を含み、モノマー（Ｉ）、（ＩＩ）、（ＩＩＩ）、および（ＩＶ）の全体はコポリマーの１００質量％に相当するコポリマーであることを特徴とする、請求項１または２に記載の食器洗浄機用洗剤。
【請求項４】
使用する前記成分（Ｄ）が、アルキレンオキシド単位を含み、（１）アクリル酸および／またはアクリル酸の水溶性塩５０〜９３モル％と、（２）メタクリル酸および／またはメタクリル酸の水溶性塩５〜３０モル％と、（３）式ＶＩ
Ｈ2Ｃ＝Ｃ（Ｒ16）−Ｃ（＝Ｏ）−Ｏ−Ｒ17−［−Ｒ18−Ｏ−］s−Ｒ19  （ＶＩ）
［式中の可変部は、それぞれ以下のように定義される：
Ｒ16は、水素またはメチルであり、
Ｒ17は、化学結合、または非分岐もしくは分岐Ｃ1〜Ｃ6−アルキレンであり、
Ｒ18は、同一または異なる非分岐もしくは分岐Ｃ2〜Ｃ4−アルキレン基であり、
Ｒ19は、非分岐もしくは分岐Ｃ1〜Ｃ6−アルキルであり、
ｓは、３〜５０である］の少なくとも１つの非イオン性モノマー２〜２０モル％とから形成され、
成分（１）、（２）、および（３）は、ランダム共重合またはブロック共重合によって組み込まれていることを特徴とする、請求項１から３までのいずれか１項に記載の食器洗浄機用洗剤。
【請求項５】
前記添加剤は、ビルダー、錯化剤、酵素、漂白剤、漂白活性剤、色素および芳香剤、防錆剤、安定剤、例えば酸化防止剤または紫外線吸収剤、充填剤、さらなる界面活性剤およびポリマー、増量剤、ならびにタブレット結合剤からなる群から選択されることを特徴とする、請求項１から４までのいずれか１項に記載の食器洗浄機用洗剤。
【請求項６】
成分（Ａ）２〜１０質量％と、成分（Ｂ）０．１〜５質量％と、存在するのであれば成分（Ｃ）２〜１０質量％と、存在するのであれば成分（Ｄ）２〜１０質量％と、存在するのであればポリカルボン酸塩（Ｅ）２〜１０質量％と、成分（Ｆ）２０〜５５質量％と、成分（Ｇ）１〜４０質量％とを含み、成分（Ａ）、（Ｂ）、（Ｃ）、（Ｄ）、（Ｅ）、（Ｆ）、および（Ｇ）の和は１００質量％になることを特徴とする、請求項１から５までのいずれか１項に記載の食器洗浄機用洗剤。
【請求項７】
請求項１から６までのいずれか１項に記載の食器洗浄機用洗剤で表面を処理することによって、物品の硬質表面を洗浄するための方法。
【請求項８】
前記表面が、セラミック、せっ器、磁器、木材、プラスチック、ガラス、金属、および金属合金からなる群から選択される少なくとも１つの材料からなることを特徴とする、請求項７に記載の方法。
【請求項９】
物品の機械洗浄における洗浄性能を向上させるための、請求項１から６までのいずれか１項に記載の食器洗浄機用洗剤を使用する方法。
【手続補正書】
【提出日】平成23年4月22日(2011.4.22)
【手続補正１】
【補正対象書類名】特許請求の範囲
【補正対象項目名】請求項１０
【補正方法】変更
【補正の内容】
【請求項１０】
物品の機械洗浄における洗浄性能を向上させるための、請求項１から７までのいずれか１項に記載の食器洗浄機用洗剤の使用方法。
【誤訳訂正書】
【提出日】平成23年9月28日(2011.9.28)
【誤訳訂正１】
【訂正対象書類名】明細書
【訂正対象項目名】０００８
【訂正方法】変更
【訂正の内容】
【０００８】
本発明の一つの具体例は、タイヤトレッドをタイヤカーカスに接着させるためのクッションゴムであって、ジエンゴムと、５〜６０ｐｈｒ（１００重量部のゴム当りの重量部）のガラス転移温度が約２０℃より高く、且つ数平均分子量が２０００未満である可塑化用炭化水素樹脂とを含むクッションゴムにある。
特定実施例でのガラス転移温度は６０℃より高く、さらには７０℃より高くことができる。特定実施例ではクッションゴムは１０〜３０ｐｈｒの樹脂を含むことができる。
【誤訳訂正２】
【訂正対象書類名】明細書
【訂正対象項目名】００１７
【訂正方法】変更
【訂正の内容】
【００１７】
本発明の特定実施例では、下記物理的特徴の全部ではないが少なくとも一つの含む可塑化用炭化水素樹脂が使用される：ガラス転移温度（Ｔｇ）が２０℃より高く、数平均分子量（Ｍｎ）が４００〜２０００ｇ／モルである、および／または、多分散指数（Ｉｐ）が３未満である（多分散指数Ｉｐ＝Ｍｗ／Ｍｎ、ここで、Ｍｗは重量平均分子量である）。本発明の他の実施例では、下記物理的特徴の少なくとも一つを含む可塑化用炭化水素樹脂を用いることができる：Ｔｇが３０℃より高く、数平均分子量が５００〜１５００ｇ／モル、および／または、多分散指数が２未満である。本発明のさらに別の実施例ではＴｇが約５０℃、６０℃さらには７０℃より高いの樹脂を使用できる。
【誤訳訂正３】
【訂正対象書類名】明細書
【訂正対象項目名】００３１
【訂正方法】変更
【訂正の内容】
【００３１】
本発明の特定実施例ではかなり高いガラス転移温度を有するテルペン樹脂を含む。例えば、テルペン樹脂のガラス転移温度は約５０℃より高く、約６０℃より高く、さらには約７０℃より高くすることができる。
【誤訳訂正４】
【訂正対象書類名】明細書
【訂正対象項目名】００３５
【訂正方法】変更
【訂正の内容】
【００３５】
本発明の特定実施例は基本的に不飽和なジエンエラストマーを用いる。基本的に不飽和なジエンエラストマーとは、少なくとも一部が元のジエンメンバーまたは単位（共役ジエン）の含有率が１５モル％より高い共役ジエンモノマーから得られるジエンエラストマーを意味する。基本的に不飽和なジエンエラストマーのカテゴリーの中で、高度に不飽和なジエンエラストマーとは、元のジエン単位（共役ジエン）の含有率が５０モル％より高いジエンエラストマーを意味する。
【誤訳訂正５】
【訂正対象書類名】明細書
【訂正対象項目名】００５２
【訂正方法】変更
【訂正の内容】
【００５２】
こうして得られた混合物を冷却した後、低温度での第２フェーズの機械加工を行う。この第２フェーズは「生産的」フェーズともよばれ、適当な装置、例えばオープンミル中で加硫（架橋）系（硫黄またはその他の加硫剤および促進剤)を混合して仕上げるフェーズである。このフェーズは早過ぎる加硫（スコーチ）から守るために、適当な時間（一般には１〜３０分間、例えば２〜１０分間）、いずれの場合も混合物の加硫温度以下の十分に低い温度（一般には１２０℃未満、例えば６０〜１００℃）で実行される。この第２段階の混合はミルまたはバンブリーミキサーで実行できる。本発明ゴムコンパウンドは混合の上記第１段階または第２段階にゴム組成物中に添加することができる。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
水性ビヒクルと、着色剤と、第１および第２のカチオン種とを含むインクジェットインクであって、
ｉ）前記水性ビヒクルが、水および第１の保湿剤を含み、前記第１の保湿剤が、２−ピロリドン、ジ−（２−ヒドロキシエチル）−５，５−ジメチルヒンダトイン、スルホラン、テトラメチレンスルホキシド、１，３−ジメチル−２−イミダゾリジノンおよびイミダゾリジノンからなる群から選択されるいずれかの構成要素またはこれら構成要素の組み合わせであり、
ｉｉ）前記着色剤が、アニオン分散性付与表面基を有する自己分散性顔料を含み、
ｉｉ）前記第１のカチオン種が、Ｌｉ＋であり、インクの単位重量当たりのモル濃度Ｍ１を有し、
ｉｉｉ）前記第２のカチオン種が、Ｎａ＋、Ｋ＋、Ｒｂ＋、Ｃｓ＋からなる群から選択される構成要素または構成要素の組み合わせであり、インクの単位重量当たりのモル濃度Ｍ２を有し、
ｉｖ）Ｍ１対Ｍｔｏｔのモル比が、以下の式１：
０．０１≦Ｍ１／Ｍｔｏｔ≦０．５      （式１）
を満たし、式中、Ｍｔｏｔは、インクの単位重量当たりの第１および第２のカチオン種の累積モル濃度（Ｍｔｏｔ＝Ｍ１＋Ｍ２）である、インクジェットインク。
【請求項２】
エチレングリコール、ジエチレングリコールおよびトリエチレングリコールからなる群のいずれかの構成要素または構成要素の組み合わせから選択される第２の保湿剤をさらに含む請求項１に記載のインク。
【請求項３】
インクの単位重量当たりの自己分散性顔料の前記アニオン分散性付与表面基のモル濃度が、Ｍ＿アニオンであり、ＭｔｏｔがＭ＿アニオン以上である請求項１に記載のインクジェットインク。
【請求項４】
自己分散性顔料の前記アニオン分散性付与表面基が、主にカルボキシル基である請求項１〜３のいずれかに記載のインク。
【請求項５】
前記第２のカチオン種が、主にＫ＋である請求項１〜４のいずれかに記載のインク。
【請求項６】
アニオン性ポリマー添加剤をさらに含む請求項１〜４のいずれかに記載のインク。
【請求項７】
アンモニウム（ＮＨ４＋）カチオンをさらに含む請求項１〜４のいずれかに記載のインク。
【請求項８】
前記第２のカチオン種が、主にＮａ＋であり、Ｍ１対Ｍｔｏｔの前記モル比が、以下の式４：
０．１８≦Ｍ１／Ｍｔｏｔ≦０．５      （式４）
を満たす請求項１〜４のいずれかに記載のインク。
【請求項９】
前記第１の保湿剤が、インクの総重量に基づいて、約２重量％〜約３０重量％の量で存在している請求項１〜４のいずれかに記載のインクジェットインク。
【請求項１０】
前記インクのデキャップ時間が、第１のカチオン種を含まないこと以外は同様の組成のインクに比べて実質的に長く、前記デキャップ時間は、インクを充填したインクジェットプリントヘッドをキャップしないまま使用しないでいても、方向を誤ったり、色が失われたり、速度が許容できないほど減少することなく、そのインクの液滴を噴射できる時間の量と定義される、請求項１〜４のいずれかに記載のインクジェットインク。
【手続補正２】
【補正対象書類名】明細書
【補正対象項目名】０１３３
【補正方法】変更
【補正の内容】
【０１３３】
【表１】
2010525104.tif 000001
本出願は、特許請求の範囲に記載の発明を含め、以下の発明を包含する。
（１）  水性ビヒクルと、着色剤と、第１および第２のカチオン種とを含むインクジェットインクであって、
ｉ）前記水性ビヒクルが、水および第１の保湿剤を含み、前記第１の保湿剤が、２−ピロリドン、ジ−（２−ヒドロキシエチル）−５，５−ジメチルヒンダトイン、スルホラン、テトラメチレンスルホキシド、１，３−ジメチル−２−イミダゾリジノンおよびイミダゾリジノンからなる群から選択されるいずれかの構成要素またはこれら構成要素の組み合わせであり、
ｉｉ）前記着色剤が、アニオン分散性付与表面基を有する自己分散性顔料を含み、
ｉｉ）前記第１のカチオン種が、Ｌｉ+であり、インクの単位重量当たりのモル濃度Ｍ１を有し、
ｉｉｉ）前記第２のカチオン種が、Ｎａ+、Ｋ+、Ｒｂ+、Ｃｓ+からなる群から選択される構成要素または構成要素の組み合わせであり、インクの単位重量当たりのモル濃度Ｍ２を有し、
ｉｖ）Ｍ１対Ｍｔｏｔのモル比が、以下の式１：
０．０１≦Ｍ１／Ｍｔｏｔ≦０．５      （式１）
を満たし、式中、Ｍｔｏｔは、インクの単位重量当たりの第１および第２のカチオン種の累積モル濃度（Ｍｔｏｔ＝Ｍ１＋Ｍ２）である、インクジェットインク。
（２）  エチレングリコール、ジエチレングリコールおよびトリエチレングリコールからなる群のいずれかの構成要素または構成要素の組み合わせから選択される第２の保湿剤をさらに含む（１）に記載のインク。
（３）  インクの単位重量当たりの自己分散性顔料の前記アニオン分散性付与表面基のモル濃度が、Ｍ＿アニオンであり、ＭｔｏｔがＭ＿アニオン以上である（１）に記載のインクジェットインク。
（４）  自己分散性顔料の前記アニオン分散性付与表面基が、主にカルボキシル基である（１）〜（３）のいずれかに記載のインク。
（５）  前記第２のカチオン種が、主にＫ+である（１）〜（４）のいずれかに記載のインク。
（６）  Ｍ１対Ｍｔｏｔの前記モル比が、以下の式２：
０．０１≦Ｍ１／Ｍｔｏｔ≦０．１５      （式２）
を満たす（５）に記載のインク。
（７）  アニオン性ポリマー添加剤をさらに含む（１）〜（４）のいずれかに記載のインク。
（８）  前記アニオン性ポリマー添加剤が、アニオン性アクリル、スチレン−アクリルまたはポリウレタンポリマー添加剤である（７）に記載のインク。
（９）  Ｍ１対Ｍｔｏｔの前記モル比が、以下の式３：
０．２≦Ｍ１／Ｍｔｏｔ≦０．５０      （式３）
を満たす（８）に記載のインク。
（１０）  アンモニウム（ＮＨ4+）カチオンをさらに含む（１）〜（４）のいずれかに記載のインク。
（１１）  前記第２のカチオン種が、主にＮａ+であり、Ｍ１対Ｍｔｏｔの前記モル比が、以下の式４：
０．１８≦Ｍ１／Ｍｔｏｔ≦０．５      （式４）
を満たす（１）〜（４）のいずれかに記載のインク。
（１２）  前記第１の保湿剤が、インクの総重量に基づいて、約２重量％〜約３０重量％の量で存在する（１）〜（４）のいずれかに記載のインクジェットインク。
（１３）  前記第１の保湿剤が、インクの総重量に基づいて、約４重量％〜約２５重量％の量で存在する（１）〜（４）のいずれかに記載のインクジェットインク。
（１４）  前記着色剤が、アニオン分散性付与表面基を有する自己分散性顔料から本質的になる（１）〜（４）のいずれかに記載のインクジェットインク。
（１５）  前記顔料が、自己分散性カーボンブラックである（１）〜（１４）のいずれかに記載のインク。
（１６）  前記インクのデキャップ時間が、第１のカチオン種を含まないこと以外は同様の組成のインクに比べて実質的に長く、前記デキャップ時間は、インクを充填したインクジェットプリントヘッドをキャップしないまま使用しないでいても、方向を誤ったり、色が失われたり、速度が許容できないほど減少することなく、そのインクの液滴を噴射できる時間の量と定義される、（１）〜（４）のいずれかに記載のインクジェットインク。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
水性ビヒクルと着色剤と第１および第２のカチオン種とを含むインクジェットインクであって、
ｉ）前記着色剤が、アニオン分散剤により、前記水性ビヒクル中で分散液に対して安定化された顔料を含み、
ｉｉ）前記第１のカチオン種が、Ｌｉ＋であり、インクの単位重量当たりのモル濃度Ｍ１を有し、
ｉｉｉ）前記第２のカチオン種が、Ｎａ＋、Ｋ＋、Ｒｂ＋、Ｃｓ＋からなる群から選択される構成要素または構成要素の組み合わせであり、インクの単位重量当たりのモル濃度Ｍ２を有し、
ｉｖ）第１のカチオン種対合計カチオン濃度（Ｍｔｏｔ）のモル比が、以下の式１：
０．１＜Ｍ１／Ｍｔｏｔ＜０．５      （式１）
を満たし、式中、Ｍｔｏｔは、インクの単位重量当たりの第１および第２のカチオン種の累積モル濃度（Ｍｔｏｔ＝Ｍ１＋Ｍ２）である、インクジェットインク。
【請求項２】
２−ピロリドンからなる第１の保湿剤と、エチレングリコール、ジエチレングリコールおよびトリエチレングリコールからなる群の構成要素または構成要素の組み合わせから選択される第２の保湿剤とをさらに含む請求項１に記載のインクジェットインク。
【請求項３】
ｐＨが約６．５を超える請求項１に記載のインクジェットインク。
【請求項４】
前記アニオン分散剤が、カルボキシル基から実質的になるアニオン部分を含む請求項１に記載のインクジェットインク。
【請求項５】
前記第２のカチオン種が、主にＫ＋である請求項１から４のいずれかに記載のインクジェットインク。
【請求項６】
アンモニウムカチオンをさらに含む請求項１に記載のインクジェットインク。
【請求項７】
第１のカチオン種対合計カチオン濃度（Ｍｔｏｔ）のモル比が、以下の式２：
０．２０＜Ｍ１／Ｍｔｏｔ＜０．４５      （式２）
を満たす請求項１に記載のインクジェットインク。
【請求項８】
デキャップ時間が、第１のカチオン種のみを有する同様の組成の対照インク（第１の対照インク）、または第２のカチオン種のみを有する同様の組成の対照インク（第２の対照インク）より、実質的に長いことを特徴とし、
前記デキャップ時間は、インクを充填したインクジェットプリントヘッドをキャップしないまま使用しないでいても、方向を誤ったり、色が失われたり、速度が許容できないほど減少することなく、そのインクの液滴を噴射できる時間の量と定義される、
請求項１に記載のインクジェットインク。
【請求項９】
前記着色剤が、アニオン分散剤により、水性ビヒクル中で分散液に対して安定化された顔料から実質的になる請求項１から８のいずれかに記載のインクジェットインク。
【請求項１０】
前記着色剤が、カーボンブラック顔料である請求項１から９のいずれかに記載のインクジェットインク。
【手続補正２】
【補正対象書類名】明細書
【補正対象項目名】００５７
【補正方法】変更
【補正の内容】
【００５７】
印刷の方法
本発明のインクは、任意の好適なインクジェットプリンタで印刷することができる。基材は、一般的な電子写真感光紙等の普通紙、処理済み用紙、例えば、写真品質インクジェット紙、テキスタイル、およびポリ塩化ビニルやポリエステル等のポリマーフィルムを含む非多孔性基材をはじめとする好適な基材とすることができる。
以下に、本発明の好ましい態様を示す。
［１］  水性ビヒクルと着色剤と第１および第２のカチオン種とを含むインクジェットインクであって、
ｉ）前記着色剤が、アニオン分散剤により、前記水性ビヒクル中で分散液に対して安定化された顔料を含み、
ｉｉ）前記第１のカチオン種が、Ｌｉ+であり、インクの単位重量当たりのモル濃度Ｍ１を有し、
ｉｉｉ）前記第２のカチオン種が、Ｎａ+、Ｋ+、Ｒｂ+、Ｃｓ+からなる群から選択される構成要素または構成要素の組み合わせであり、インクの単位重量当たりのモル濃度Ｍ２を有し、
ｉｖ）第１のカチオン種対合計カチオン濃度（Ｍｔｏｔ）のモル比が、以下の式１：
０．１＜Ｍ１／Ｍｔｏｔ＜０．５      （式１）
を満たし、式中、Ｍｔｏｔは、インクの単位重量当たりの第１および第２のカチオン種の累積モル濃度（Ｍｔｏｔ＝Ｍ１＋Ｍ２）である、インクジェットインク。
［２］  ２−ピロリドンからなる第１の保湿剤と、エチレングリコール、ジエチレングリコールおよびトリエチレングリコールからなる群の構成要素または構成要素の組み合わせから選択される第２の保湿剤とをさらに含む［１］に記載のインク。
［３］  ｐＨが約６．５を超える［１］に記載のインクジェットインク。
［４］  前記アニオン分散剤が、カルボキシル基から実質的になるアニオン部分を含む［１］に記載のインク。
［５］  前記第２のカチオン種が、主にＫ+である［１］〜［４］のいずれか一項に記載のインク。
［６］  アンモニウムカチオンをさらに含む［１］に記載のインク。
［７］  第１のカチオン種対合計カチオン濃度（Ｍｔｏｔ）のモル比が、以下の式２：
０．２０＜Ｍ１／Ｍｔｏｔ＜０．４５      （式２）
を満たす［１］に記載のインク。
［８］  デキャップ時間が、第１のカチオン種のみを有する同様の組成の対照インク（第１の対照インク）、または第２のカチオン種のみを有する同様の組成の対照インク（第２の対照インク）より、実質的に長いことを特徴とし、
前記デキャップ時間は、インクを充填したインクジェットプリントヘッドをキャップしないまま使用しないでいても、方向を誤ったり、色が失われたり、速度が許容できないほど減少することなく、そのインクの液滴を噴射できる時間の量と定義される、［１］に記載のインク。
［９］  約２重量％〜約３０重量％の範囲の第１の保湿剤と、約２重量％〜約３０重量％の範囲の第２の保湿剤とを含み、パーセンテージは、インクの総重量に基づくものである［２］に記載のインク。
［１０］  前記着色剤が、アニオン分散剤により、水性ビヒクル中で分散液に対して安定化された顔料から実質的になる［１］〜［９］のいずれか一項に記載のインクジェットインク。
［１１］  前記着色剤が、カーボンブラック顔料である［１］〜［１０］のいずれか一項に記載のインクジェットインク。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
次の式Ｉのモノマー及び式Ｌ′２ＭＺ′の重合可能なりん光性有機金属化合物から導かれるポリマー。
【化１】
2010525112.tif 000001
式中、
Ｒ１はＨ又はＣＨ３であり、
Ｒ２はＨ又はＣ１〜Ｃ５アルキルであり、
Ｒ３はＨ又はＣＨ３であり、
Ｒ４及びＲ５は独立にＨ、ＣＨ３、ｔ−ブチル、トリアリールシリル、トリアルキルシリル、ジフェニルホスフィンオキシド又はジフェニルホスフィンスルフィドであり、
ｍは１〜約２０であり、
ｎは１〜約２０であり、
Ｌ′及びＺ′は独立に二座配位子であり、
Ｌ′及びＺ′の少なくとも一方はＣ２−２０アルケニル、Ｃ２−２０アルキニル、Ｃ２−２０置換アルケニル、Ｃ２−２０置換アルキニル、Ｃ２−２０アルケニルオキシ、Ｃ２−２０アルキニルオキシ、スチリル、アクリロイル及びメタクリロイルから選択される１以上の置換基を含み、
ＭはＧａ、Ａｌ、Ｓｃ、Ｔｉ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、Ｈｇ、Ｇａ、Ｇｅ、Ｉｎ、Ｓｎ、Ｓｂ、Ｔｌ、Ｐｂ、Ｂｉ、Ｅｕ、Ｔｂ、Ｌａ、Ｐｏ又はこれらの組合せである。
【請求項２】
Ｌ′がシクロメタレート化配位子である、請求項１記載のポリマー。
【請求項３】
ＭがＴｃ、Ｒｕ、Ｒｈ、Ｐｄ、Ｒｅ、Ｏｓ、Ｉｒ、Ｐｔ又はこれらの組合せである、請求項１記載のポリマー。
【請求項４】
ＭがＲｕ、Ｐｄ、Ｏｓ、Ｉｒ、Ｐｔ又はこれらの組合せである、請求項１記載のポリマー。
【請求項５】
ＭがＩｒである、請求項１記載のポリマー。
【請求項６】
Ｌ′及びＺ′が独立に、フェニルピリジン、トリルピリジン、ベンゾチエニルピリジン、フェニルイソキノリン、ジベンゾキノザリン、フルオレニルピリジン、ケトピロール、ピコリネート、アセチルアセトネート、ヘキサフルオロアセチルアセトネート、サリチリデン、８−ヒドロキシキノリネート、アミノ酸、サリチルアルデヒド、イミノアセトネート、２−（１−ナフチル）ベンゾオキサゾール、２−フェニルベンゾオキサゾール、２−フェニルベンゾチアゾール、クマリン、チエニルピリジン、フェニルピリジン、ベンゾチエニルピリジン、３−メトキシ−２−フェニルピリジン、チエニルピリジン、フェニルイミン、ビニルピリジン、ピリジルナフタレン、ピリジルピロール、ピリジルイミダゾール、フェニルインドール、これらの誘導体又はこれらの組合せから導かれる、請求項１記載のポリマー。
【請求項７】
Ｌ′が１−フェニルイソキノリン、２−フェニルピリジン、これらの誘導体又はこれらの組合せから導かれる、請求項１記載のポリマー。
【請求項８】
Ｌ′が２−（４，６−ジフルオロフェニル）ピリジンから導かれる、請求項１記載のポリマー。
【請求項９】
Ｚ′がピコリネートから導かれ、Ｃ２−２０アルケニル、Ｃ２−２０アルキニル、Ｃ２−２０置換アルケニル、Ｃ２−２０置換アルキニル、Ｃ２−２０アルケニルオキシ、Ｃ２−２０アルキニルオキシ、スチリル、アクリロイル及びメタクリロイルから選択される１以上の置換基を含む、請求項１記載のポリマー。
【請求項１０】
重合可能なりん光性有機金属化合物が次式の化合物である、請求項１記載のポリマー。
【化２】
2010525112.tif 000002
式中、
Ｒ１０はＣ２−２０アルケニル、Ｃ２−２０アルキニル、Ｃ２−２０置換アルケニル、Ｃ２−２０置換アルキニル、Ｃ２−２０アルキニルオキシ、スチリル、アクリロイル、メタクリロイル又はこれらの組合せであり、
Ｒ１１及びＲ１２は一緒に置換又は非置換の単環式又は二環式ヘテロ芳香環を形成し、
Ｒ１３は各々独立にハロ、ニトロ、ヒドロキシ、アミノ、アルキル、アリール、アリールアルキル、アルコキシ、置換アルコキシ、置換アルキル、置換アリール又は置換アリールアルキルであり、
ｐは０又は１〜４の整数である。
【請求項１１】
Ｒ１０がスチリル、アクリロイル又はメタクリロイルである、請求項１０記載のポリマー。
【請求項１２】
重合可能なりん光性有機金属化合物が次式の化合物である、請求項１記載のポリマー。
【化３】
2010525112.tif 000003
式中、Ｒ１０はＣ２−２０アルケニル、Ｃ２−２０アルキニル、Ｃ２−２０置換アルケニル、Ｃ２−２０置換アルキニル、Ｃ２−２０アルキニルオキシ、スチリル、アクリロイル、メタクリロイル又はこれらの組合せである。
【請求項１３】
ポリマーがさらに、（メタ）アクリル酸、（メタ）アクリル酸エステル、（メタ）アクリル酸アミド、ビニル芳香族モノマー、置換エチレンモノマー及びこれらの組合せから導かれる構造単位を含む、請求項１記載のポリマー。
【請求項１４】
重合可能なりん光性有機金属化合物が次式の化合物であり、
【化４】
2010525112.tif 000004
Ｒ１０がスチリル、アクリロイル、メタクリロイル又はこれらの組合せであり、
ポリマーが以下のものから選択されるモノマーから導かれる構造単位を含む、請求項１記載のポリマー。
【化５】
2010525112.tif 000005
【請求項１５】
１以上の電極と、
１以上の電荷注入層と、
次の式Ｉのモノマー及び式Ｌ′２ＭＺ′の重合可能なりん光性有機金属化合物から導かれるポリマーを含む１以上の発光層と
を含んでなる、請求項１乃至請求項１５のいずれか１項に記載の有機発光デバイス。
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
メタノール、エタノール、プロパノール、イソプロパノール、ｔｅｒｔ−ブタノール、イソブタノール、２−エチルヘキサノールおよびそれらの任意の組合せからなる群より選択される有効量のアルコールと組み合わされた有効量のｔｒａｎｓ−１，３，３，３−テトラフルオロプロペンを含む組成物であって、該組成物が共沸特性を有する、前記組成物。
【請求項２】
前記アルコール成分が０より多く約２５重量パーセントまでの範囲であり、前記ｔｒａｎｓ−１，３，３，３−テトラフルオロプロペン成分が約７５から１００重量パーセント未満の範囲である、請求項１に記載の組成物。
【請求項３】
前記組成物が、約１４．３ｐｓｉａの圧力において約−２０℃〜約−１９℃の沸点を有する、請求項１に記載の組成物。
【請求項４】
さらに少なくとも１種の熱硬化性フォーム成分を含む請求項１に記載の組成物であって、該組成物が前記熱硬化性フォーム成分のための発泡剤であり、前記熱硬化性フォーム成分が、ポリウレタンフォーム、ポリイソシアヌレートフォーム、フェノール樹脂フォームおよびそれらの任意の組合せからなる群より選択される、前記組成物。
【請求項５】
さらに少なくとも１種の熱可塑性フォーム成分を含む請求項１に記載の組成物であって、該組成物が前記熱可塑性フォーム成分のための発泡剤であり、前記熱可塑性フォーム成分が、ポリスチレン、ポリエチレン、ポリプロピレン、ポリエチレンテレフタレートおよびそれらの任意の組合せからなる群より選択される、前記組成物。
【請求項６】
メタノール、エタノール、プロパノール、イソプロパノール、ｔｅｒｔ−ブタノール、イソブタノール、２−エチルヘキサノールおよびそれらの任意の組合せからなる群より選択される有効量のアルコールと組み合わされた有効量のｔｒａｎｓ−１，３，３，３−テトラフルオロプロペンを含むエアゾール噴射剤。
【請求項７】
有効量のｔｒａｎｓ−１，３，３，３−テトラフルオロプロペンをメタノール、エタノール、プロパノール、イソプロパノール、ｔｅｒｔ−ブタノール、イソブタノール、２−エチルヘキサノールおよびそれらの任意の組合せからなる群より選択される有効量のアルコールと組み合わせて発泡剤を形成し；
前記発泡剤を発泡性組成物に加えて混合物を形成し；そして
前記混合物を、気泡構造を形成するのに有効な条件下で反応させる、
ことを含むフォームの形成方法。
【請求項８】
前記発泡性組成物が、ポリウレタンフォーム、ポリイソシアヌレートフォーム、フェノール樹脂フォームおよびそれらの任意の組合せからなる群より選択される熱硬化性フォーム成分である、請求項７に記載の方法。
【請求項９】
前記発泡性組成物が、ポリスチレン、ポリエチレン、ポリプロピレン、ポリエチレンテレフタレートおよびそれらの任意の組合せからなる群より選択される熱可塑性フォーム成分である、請求項７に記載の方法。
【請求項１０】
前記発泡剤を前記発泡性組成物に間接的に加える、請求項７に記載の方法。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
１種以上のりん光性有機金属化合物及び下記式Ｉのモノマーの１種以上から導かれる構造単位を含むポリマーを含んでなる組成物。
【化１】
2010525111.tif 000001
式中、
Ｒ１はＨ又はＣＨ３であり、
Ｒ２はＨ又はＣ１〜Ｃ５アルキルであり、
Ｒ３はＨ又はＣＨ３であり、
Ｒ４及びＲ５は独立にＨ、ＣＨ３、ｔ−ブチル、トリアリールシリル、トリアルキルシリル、ジフェニルホスフィンオキシド又はジフェニルホスフィンスルフィドであり、
ｍは１〜約２０であり、
ｎは１〜約２０である。
【請求項２】
ポリマーが次式のモノマーの１種以上から導かれる構造単位を含む、請求項１記載の組成物。
【化２】
2010525111.tif 000002
式中、Ｒ１はＨ又はＣＨ３である。
【請求項３】
ポリマーがさらに、アクリル酸、アクリル酸エステル、アクリル酸アミド、メタクリル酸、メタクリル酸エステル、メタクリル酸アミド又はこれらの組合せから導かれる構造単位を含む、請求項１記載の組成物。
【請求項４】
１種以上のりん光性有機金属化合物が式Ｌ２ＭＺを有し、Ｌ及びＺは独立に二座配位子であり、ＭはＧａ、Ａｌ、Ｓｃ、Ｔｉ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、Ｈｇ、Ｇａ、Ｇｅ、Ｉｎ、Ｓｎ、Ｓｂ、Ｔｌ、Ｐｂ、Ｂｉ、Ｅｕ、Ｔｂ、Ｌａ、Ｐｏ又はこれらの組合せである、請求項１記載の組成物。
【請求項５】
ＭがＩｒである、請求項４記載の組成物。
【請求項６】
Ｌがシクロメタレート化配位子である、請求項４記載の組成物。
【請求項７】
Ｌ及びＺが独立に、フェニルピリジン、トリルピリジン、ベンゾチエニルピリジン、フェニルイソキノリン、ジベンゾキノザリン、フルオレニルピリジン、ケトピロール、ピコリネート、アセチルアセトネート、ヘキサフルオロアセチルアセトネート、サリチリデン、８−ヒドロキシキノリネート、サリチルアルデヒド、イミノアセトネート、２−（１−ナフチル）ベンゾオキサゾール、２−フェニルベンゾオキサゾール、２−フェニルベンゾチアゾール、クマリン、チエニルピリジン、フェニルピリジン、ベンゾチエニルピリジン、３−メトキシ−２−フェニルピリジン、チエニルピリジン、フェニルイミン、ビニルピリジン、ピリジルナフタレン、ピリジルピロール、ピリジルイミダゾール、フェニルインドール、これらの誘導体又はこれらの組合せから導かれる、請求項４記載の組成物。
【請求項８】
Ｌが２−（４，６−ジフルオロフェニル）ピリジンから導かれる、請求項７記載の組成物。
【請求項９】
Ｚがピコリネートから導かれる、請求項４記載の組成物。
【請求項１０】
１種以上のりん光性有機金属化合物が次式の化合物である、請求項１記載の組成物。
【化３】
2010525111.tif 000003
式中、
Ｒ１１及びＲ１２は一緒に置換又は非置換の単環式又は二環式ヘテロ芳香環を形成し、
Ｒ１３及びＲ１４は各々独立にハロ、ニトロ、ヒドロキシ、アミノ、アルキル、アリール、アリールアルキル、アルコキシ、置換アルコキシ、置換アルキル、置換アリール又は置換アリールアルキルであり、
ｐ及びｑは独立に０又は１〜４の整数である。
【請求項１１】
１種以上のりん光性有機金属化合物が次式の化合物である、請求項１記載の組成物。
【化４】
2010525111.tif 000004
【請求項１２】
１種以上のりん光性有機金属化合物が青色りん光色素、緑色りん光色素、赤色りん光色素である、請求項１記載の組成物。
【請求項１３】
りん光性有機金属化合物が次式の化合物であり、
【化５】
2010525111.tif 000005
ポリマーが次式のモノマーから導かれる構造単位を含む、請求項１記載の組成物。
【化６】
2010525111.tif 000006
【請求項１４】
りん光性有機金属化合物が次式の化合物であり、
【化７】
2010525111.tif 000007
ポリマーが次式のモノマーから導かれる構造単位を含む、請求項１記載の組成物。
【化８】
2010525111.tif 000008
【請求項１５】
１以上の電極と、
１以上の電荷注入層と、
請求項１乃至請求項１４のいずれか１項に記載の組成物を含む発光層とを含んでなる有機発光デバイス。
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
（ａ）約７５〜約９８．７体積パーセントの少なくとも１種類の液晶ポリマーと、
（ｂ）約０．３〜約１５体積パーセントの、約２００℃〜約５００℃の融点を有する少なくとも１種類の金属合金と、
（ｃ）約１〜約１０体積パーセントの、約２００℃〜約５００℃の融点を有する金属合金以外の少なくとも１種類の熱伝導性フィラーと
を含み、前記体積パーセンテージは組成物の総体積に基づくものであり、前記組成物は少なくとも約１×１０13Ω・ｃｍの体積抵抗率および少なくとも約０．７Ｗ／ｍ・Ｋの熱伝導率を有する、熱伝導性組成物。
【請求項２】
請求項１に記載の組成物を含む物品。
【手続補正２】
【補正対象書類名】明細書
【補正対象項目名】００４５
【補正方法】変更
【補正の内容】
【００４５】
本発明の組成物は、良好な熱伝導率および高電気抵抗を有することが意外にも知見された。
なお、本発明は、特許請求の範囲を含め、以下の発明を包含する。
１．（ａ）約７５〜約９８．７体積パーセントの少なくとも１種類の液晶ポリマーと、
（ｂ）約０．３〜約１５体積パーセントの、約２００℃〜約５００℃の融点を有する少なくとも１種類の金属合金と、
（ｃ）約１〜約１０体積パーセントの、約２００℃〜約５００℃の融点を有する金属合金以外の少なくとも１種類の熱伝導性フィラーと
を含み、前記体積パーセンテージは組成物の総体積に基づくものであり、前記組成物は少なくとも約１×１０13Ω・ｃｍの体積抵抗率および少なくとも約０．７Ｗ／ｍ・Ｋの熱伝導率を有する、熱伝導性組成物。
２．前記金属合金（ｂ）が、Ｓｎ−Ｃｕ、Ｓｎ−Ａｌ、Ｓｎ−Ｚｎ、Ｓｎ−Ｔｅ、Ｓｎ−Ｐｔ、Ｓｕ−Ｐ、Ｓｎ−Ｍｎ、Ｓｎ−Ａｇ、Ｓｎ−Ｃａ、Ｓｎ−Ｍｇ、Ｓｎ−Ａｕ、Ｓｎ−Ｂａ、Ｓｎ−Ｇｅ、Ａｌ−Ｌｉ、Ｃｕ−ＬｉおよびＺｎ−Ｌｉからなる群から選択される少なくとも１つである請求項１に記載の組成物。
３．（ｂ）が、約２００℃〜約４００℃の融点を有する少なくとも１種類の金属合金である請求項１に記載の組成物。
４．前記熱伝導性フィラー（ｃ）が、少なくとも１種類の金属粉末および／または繊維を含む請求項１に記載の組成物。
５．前記金属粉末および／または繊維が、鉄、銅、錫、ニッケル、アルミニウム、マグネシウム、チタン、クロム、亜鉛、金および銀からなる群から選択される１つ以上である請求項４に記載の組成物。
６．前記熱伝導性フィラー（ｃ）が、少なくとも１種類のセラミック粉末を含む請求項１に記載の組成物。
７．前記セラミック粉末が、酸化アルミニウム、酸化マグネシウム、窒化ホウ素、窒化アルミニウム、窒化ケイ素、フッ化カルシウムおよび酸化亜鉛からなる群から選択される１つ以上である請求項６に記載の組成物。
８．前記熱伝導性フィラー（ｃ）が、少なくとも１種類のセラミック繊維を含む請求項１に記載の組成物。
９．前記セラミック繊維が、アルミナ繊維、チタン酸カルシウム繊維および窒化ケイ素繊維からなる群から選択される１つ以上である請求項８に記載の組成物。
１０．前記熱伝導性フィラー（ｃ）が、グラファイト粉末および／またはグラファイト繊維を含む請求項１に記載の組成物。
１１．前記熱伝導性フィラー（ｃ）が、銅粉末およびグラファイトを含む請求項１に記載の組成物。
１２．ガラス繊維、タルク、カオリン、珪灰石および炭酸カルシウムのうち１つ以上をさらに含む請求項１に記載の組成物。
１３．少なくとも約１Ｗ／ｍ・Ｋの熱伝導率を有する請求項１に記載の組成物。
１４．少なくとも約１．５Ｗ／ｍ・Ｋの熱伝導率を有する請求項１に記載の組成物。
１５．請求項１に記載の組成物を含む物品。
１６．複合体物品の形態にある請求項１５に記載の物品。
１７．電子部品、ヒートシンク、光学ピックアップベースまたはファンのためのハウジングの形態にある請求項１５に記載の物品。
１８．ファンモータハウジング、モータコアハウジング、二次電池ケーシング、パーソナルコンピュータハウジングまたは携帯電話ハウジングの形態にある請求項１５に記載の物品。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
植物油又は種子油である少なくとも１つの第１の成分と、ポリエーテルである少なくとも１つの第２の成分とを含み、第１の成分が１０重量パーセント超で、かつ最大で８５重量パーセントの量で存在し、かつ、第２の成分が少なくとも１５重量パーセントで、かつ９０重量パーセント未満の量で存在し（ただし、それぞれの重量パーセントは第１の成分及び第２の成分の総合重量に基づいており、また、合わされたとき、合計で１００ｗｔ％になる）、−１０℃以下のＡＳＴＭ  Ｄ９７−８７での流動点、１０ｍｍ２／ｓ〜１００ｍｍ２／ｓの範囲内である４０℃での粘度、２．４ｍｍ２／ｓ〜２０ｍｍ２／ｓの範囲内である１００℃での粘度、及び、３０〜２２５の範囲内である粘度指数を有する、潤滑剤ブレンド組成物。
【請求項２】
０．０５重量パーセント〜３重量パーセントの範囲内である摩耗軽減量のアミンホスフェート（ただし、それぞれの重量百分率は組成物総重量に基づく）；フェノール系酸化防止剤及びアミン系酸化防止剤からなる群より選択される少なくとも１つであり、０．５重量パーセント〜１０重量パーセントの範囲内の総量で存在する酸化防止剤（ただし、それぞれの重量百分率は組成物総重量に基づく）；腐食防止量の、ジノニルナフタレンスルホン酸のナトリウム塩又はジノニルナフタレンスルホン酸のカルシウム塩；ポリオキシエチレンアルキルフェノール、そのスルホネート及びナトリウムスルホネート、ポリアミン、ジエポキシド、エチレンオキシド及びプロピレンオキシドのブロックコポリマー及びリバースブロックコポリマー、アルコキシル化フェノール及びアルコキシル化アルコール、アルコキシル化アミン及びアルコキシル化酸からなる群より選択される解乳化剤；及び／又は０重量パーセント超〜約２重量パーセントの範囲内の量の流動点降下剤（ただし、それぞれの重量百分率は組成物総重量に基づく）をさらに含む、請求項１に記載の組成物。
【請求項３】
前記第１の成分が、第１の成分及び第２の成分の総合重量に基づいて１５重量パーセント〜８０重量パーセントの範囲内の量で存在する、請求項１又は２に記載の組成物。
【請求項４】
前記ポリエーテルがポリアルキレングリコール又は修飾ポリアルキレングリコールであり、ただし、修飾ポリアルキレングリコールが、１個から、１個〜３０個までの炭素原子を含有するアルキル部分を有するアルキルエーテル、又は芳香族エーテルからなる群より選択される非反応性エンドキャップ部分を含むエンドキャップ化ポリアルキレングリコールである、請求項１から３のいずれか一項に記載の組成物。
【請求項５】
前記第２の成分が、多価アルコールと、Ｃ６〜Ｃ２２酸との合成エステルであり、ただし、多価アルコールが、トリメチロールプロパン、ネオペンチルグリコール、ペンタエリトリトール、ジペンタエリトリトール及び１，２，３−トリヒドロキシプロパノールの少なくとも１つであるポリオールエステルをさらに含む、請求項１から４のいずれか一項に記載の組成物。
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
ａ）第一の有機溶媒にバインダーポリマー材料を溶解し、そして第二の有機溶媒及び非イオン性有機ポリマー粒子を添加して、有機相を形成する工程、
ｂ）粒状安定剤を含む水性相に前記有機相を分散させて、分散体を形成し、そして前記分散体を均一化する工程、及び
ｃ）前記第一及び第二の有機溶媒を蒸発させ、そして多孔質粒子を含む生成物を回収する工程であって、この際多孔質粒子中の細孔が前記非イオン性有機ポリマー粒子によって安定化される工程、
を含んで成る多孔質粒子の製造方法。
【請求項２】
前記第二の有機溶媒が、一般式ＣnＨ2n+2（式中、ｎは６と２０との間となることができる）の置換又は未置換の、飽和された、線状または分枝状の炭化水素、芳香族炭化水素、ハロゲン化された有機溶媒、及びそれらの混合物からなる群より選ばれる請求項１に記載の方法。
【請求項３】
前記非イオン性有機ポリマー粒子が、内的に架橋された巨大分子粒子又は架橋されたラテックス粒子を含む請求項１又は２に記載の方法。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
フルオロポリマー分散物中のフッ素化乳化剤の量を低減する方法であって、
前記フルオロポリマー分散物をｐＨ依存性界面活性剤の存在下で陰イオン交換樹脂に接触させて、フッ素化乳化剤の少なくとも一部を除去する工程であって、前記分散物が、前記ｐＨ依存性界面活性剤が非イオン型であるｐＨでイオン交換樹脂に接触する工程、および、
前記ｐＨ依存性界面活性剤が陽イオン型である水準に前記分散物のｐＨを減少させて凝固を開始する工程、
を含む方法。
【請求項２】
ｉ）分散物の重量に基づいて約５重量％〜約７０重量％のフルオロポリマーと、
ｉｉ）分散物の固体含量に基づいて少なくとも約０．０２重量％のｐＨ依存性界面活性剤であって、該ｐＨ依存性界面活性剤が分散物のｐＨに応じて陽イオンまたは非イオン型のいずれかを有し、前記ｐＨ依存性界面活性剤が非イオン型で分散物を安定化することができ陽イオン型で前記分散物を凝固できる、ｐＨ依存性界面活性剤とを含む、
水性フルオロポリマー分散物。
【請求項３】
凝固したフルオロポリマーを含有する組成物を調製する方法であって、
ｉ）  ａ）分散物の重量に基づいて約５重量％〜約７０重量％のフルオロポリマーと、
ｂ）分散物の固体含量に基づいて少なくとも約０．０２重量％のｐＨ依存性界面活性剤であって、該ｐＨ依存性界面活性剤が分散物のｐＨに応じて陽イオンまたは非イオン型のいずれかを有し、前記ｐＨ依存性界面活性剤が非イオン型で分散物を安定化することができ陽イオン型で前記分散物を凝固できる、ｐＨ依存性界面活性剤とを含む、水性フルオロポリマー分散物を提供する工程と、
ｉｉ）前記分散物のｐＨを、前記ｐＨ依存性界面活性剤が陽イオン型である水準に低下させる工程と、
ｉｉｉ）前記分散物を凝固させる工程とを含む、方法。
【請求項４】
請求項３に記載の方法により取得可能な凝固したフルオロポリマーを含むコーティングされた基材。